КОМПОЗИЦИЯ АЛЮМИНИЕВОГО СПЛАВА С УЛУЧШЕННЫМИ МЕХАНИЧЕСКИМИ СВОЙСТВАМИ ПРИ ПОВЫШЕННОЙ ТЕМПЕРАТУРЕ

:
1. Алюминиевый сплав, содержащий, в массовых процентах
Si 0,50-1,30
Fe 0,2-0,60
Cu 0,15 максимум
Mn 0,5-0,90
Mg 0,6-1,0
Cr 0,20 максимум,
где остальную часть составляют алюминий и неизбежные примеси.
2. Сплав по п. 1, отличающийся тем, что неизбежные примеси могут присутствовать в количестве до 0,05 масс.% каждая и до 0,15 масс.% в совокупности.
3. Сплав по п. 1, отличающийся тем, что содержание Cu в указанном сплаве составляет максимум до 0,1 масс.%.
4. Сплав по п. 1, отличающийся тем, что содержание Si в указанном сплаве составляет 0,70-1,30 масс.%.
5. Сплав по п. 1, отличающийся тем, что содержание Mg в указанном сплаве составляет 0,60-0,80 масс.%.
6. Сплав по п. 1, отличающийся тем, что указанный сплав имеет избыток магния сверх количества, которое может быть занято осадками Mg-Si.
7. Сплав по п. 6, отличающийся тем, что указанный сплав имеет избыток магния по меньшей мере 0,25 масс.%.
8. Сплав по п. 1, отличающийся тем, что указанный сплав дополнительно содержит до 0,05 масс.% титана.
9. Композитный материал, содержащий:
матрицу из алюминиевого сплава, содержащего, в массовых процентах:
Si 0,50-1,30
Fe 0,2-0,60
Cu 0,15 максимум
Mn 0,5-0,90
Mg 0,6-1,0
Cr 0,20 максимум,
где остальную часть составляют алюминий и неизбежные примеси; и
частицы присадочного материала, диспергированные в матрице.
10. Композитный материал по п. 9, отличающийся тем, что присадочный материал содержит керамический материал.
11. Композитный материал по п. 9, отличающийся тем, что присадочный материал содержит карбид бора.
12. Композитный материал по п. 11, отличающийся тем, что присадочный материал из карбида бора включает титан-содержащее интерметаллическое соединение, покрывающее по меньшей мере часть поверхности частиц присадочного материала.
13. Композитный материал по п. 9, отличающийся тем, что присадочный материал характеризуется большими возможностями поглощениями нейтронов и радиационной защиты, чем матрица.
14. Композитный материал по п. 9, отличающийся тем, что в указанном композитном материале присадочный материал имеет объемную долю до 20%.
15. Композитный материал по п. 9, отличающийся тем, что присадочный материал имеет более высокую твердость и более высокую температуру плавления, чем алюминиевый сплав матрицы.
16. Композитный материал по п. 9, отличающийся тем, что содержание Cu в указанном сплаве составляет максимум до 0,1 масс.%.
17. Композитный материал по п. 9, отличающийся тем, что содержание Si в указанном сплаве составляет 0,70-1,30 масс.%.
18. Композитный материал по п. 9, отличающийся тем, что содержание Mg в указанном сплаве составляет 0,60-0,80 масс.%.
19. Композитный материал по п. 9, отличающийся тем, что указанный сплав имеет избыток магния сверх количества, которое может быть занято осадками Mg-Si.
20. Композитный материал по п. 19, отличающийся тем, что указанный сплав имеет по меньшей мере 0,25 масс.% избытка магния.
21. Способ, включающий:
получение расплавленного алюминиевого сплава, содержащего, в массовых процентах:
Si 0,50–1,30
Fe 0,2–0,60
Cu 0,15 максимум
Mn 0,5–0,90
Mg 0,6–1,0
Cr 0,20 максимум,
где остальную часть составляют алюминий и неизбежные примеси;
добавление частиц присадочного материала в расплавленный алюминиевый сплав с получением расплавленной смеси, содержащей присадочный материал, диспергированный в указанном сплаве; и
отливку расплавленной смеси с получением композитного материала, содержащего алюминиевый сплав в качестве материала матрицы и присадочный материал, диспергированный в матрице.
22. Способ по п. 21, дополнительно включающий экструдирование композитного материала с получением экструдированного продукта.
23. Способ по п. 21, отличающийся тем, что присадочный материал представляет собой карбид бора и указанный сплав дополнительно содержит по меньшей мере 0,2 масс.% титана.
24. Способ по п. 23, отличающийся тем, что указанный сплав дополнительно содержит 0,2-2 масс.% титана.
25. Способ по п. 23, отличающийся тем, что титан-содержащее интерметаллическое соединение получают во время отливки с покрытием по меньшей мере части поверхности частиц присадочного материала.
26. Способ по п. 21, отличающийся тем, что объемная доля присадочного материала составляет до 20% относительно объема композитного материала.
27. Способ по п. 21, дополнительно включающий:
перемешивание расплавленной смеси для смачивания алюминиевого сплава частицами присадочного материала и распределения частиц по всему объему расплавленной смеси перед отливкой.